(57)【要約】【課題】  耐トラッキング性が向上した難燃剤を提供する。【解決手段】  下記一般式（１ｍ）で示される繰り返し単位を少なくとも１つ以上有するハロゲン含有ポリマーであって、アルカリ金属イオン含有量が０．１〜３００ｐｐｍであるハロゲン含有ポリマー。【化１】2020200371.tif 000020（式中、Ｒは、Ｃ１〜Ｃ６のアルキレン基、−Ｓ−、又は−ＳＯ２−を示す。）【選択図】  なし【特許請求の範囲】
【請求項１】
下記一般式（１ｍ）で示される繰り返し単位を少なくとも１つ以上有するハロゲン含有ポリマーであって、アルカリ金属イオン含有量が０．１〜３００ｐｐｍであるハロゲン含有ポリマー。
【化１】
2020200371.tif 000015
（式中、Ｒは、Ｃ１〜Ｃ６のアルキレン基、−Ｓ−、又は−ＳＯ２−を示す。）
【請求項２】
アルカリ金属イオン含有量が０．５〜２００ｐｐｍである、請求項１に記載のハロゲン含有ポリマー。
【請求項３】
標準ポリスチレン換算における重量平均分子量が７，５００以上である、請求項１又は２に記載のハロゲン含有ポリマー。
【請求項４】
下記一般式（１ｍ）
【化２】
2020200371.tif 000016
（式中、Ｒは、Ｃ１〜Ｃ６のアルキレン基、−Ｓ−、又は−ＳＯ２−を示す。）
で示される繰り返し単位を少なくとも１つ以上有するハロゲン含有ポリマーを酸で洗浄することを特徴とする請求項１に記載のハロゲン含有ポリマーの製造法。
【請求項５】
下記一般式（２）で示される化合物
【化３】
2020200371.tif 000017
（式中、Ｒは、Ｃ１〜Ｃ６のアルキレン基、−Ｓ−、又は−ＳＯ２−を示す。Ｘは、ハロゲン原子を示す。）
と、一般式（３）で示される化合物
【化４】
2020200371.tif 000018
（式中、Ｒは、Ｃ１〜Ｃ６のアルキレン基、−Ｓ−、又は−ＳＯ２−を示す。Ｍ＋は、アルカリ金属イオン又は置換若しくは非置換のアンモニウムイオンを示す。）
を反応させて下記一般式（１ｍ）
【化５】
2020200371.tif 000019
（式中、Ｒは、Ｃ１〜Ｃ６のアルキレン基、−Ｓ−、又は−ＳＯ２−を示す。）
で示される繰り返し単位を少なくとも１つ以上有するハロゲン含有ポリマーを得、次いで、当該ハロゲン含有ポリマーを酸で洗浄することを特徴とする請求項１に記載のハロゲン含有ポリマーの製造法。
【発明の詳細な説明】
【技術分野】
【０００１】
本発明は、ハロゲン含有ポリマーとその製造法に関する。
【背景技術】
【０００２】
一般的に自動車用部品や、電気・電子部品の分野で使用される熱可塑性樹脂は、安全上の観点から難燃性の付与を求められることが多い。一般的に難燃性の付与には、臭素系難燃剤を適量樹脂に添加する方法が挙げられる。（特許文献１〜５）。
【先行技術文献】
【特許文献】
【０００３】
【特許文献１】特開昭５１−４７０４４号公報
【特許文献２】特開平４−１７５３７１号公報
【特許文献３】特開平１１−１４０２８７号公報
【特許文献４】特開平５−１７６６９号公報
【特許文献５】特開昭５５−５００６３号公報
【発明の概要】
【発明が解決しようとする課題】
【０００４】
電気・電子部品の分野で使用される熱可塑性樹脂は難燃性だけでなく、電気特性の一つである耐トラッキング性の向上が強く望まれている。
【課題を解決するための手段】
【０００５】
本願発明者らは、上記課題に関し鋭意検討した結果、ハロゲン含有ポリマー中のアルカリ金属塩が耐トラッキング性に大きく影響しており、そのアルカリ金属塩を調整することで該ハロゲン含有ポリマーの耐トラッキング性が大きく向上することを見出した。
【０００６】
すなわち本願発明は、以下に示すハロゲン含有ポリマーおよびその製造法に係る。
［１］  下記一般式（１ｍ）で示される繰り返し単位を少なくとも１つ以上有するハロゲン含有ポリマーであって、アルカリ金属イオン含有量が０．１〜３００ｐｐｍであるハロゲン含有ポリマー。
【０００７】
【化１】
2020200371.tif 000002
【０００８】
（式中、Ｒは、Ｃ１〜Ｃ６のアルキレン基、−Ｓ−、又は−ＳＯ２−を示す。）
［２］  アルカリ金属イオン含有量が０．５〜２００ｐｐｍである、［１］に記載のハロゲン含有ポリマー。
［３］  標準ポリスチレン換算における重量平均分子量が７，５００以上である、［１］又は［２］に記載のハロゲン含有ポリマー。
［４］  下記一般式（１ｍ）
【０００９】
【化２】
2020200371.tif 000003
【００１０】
（式中、Ｒは、Ｃ１〜Ｃ６のアルキレン基、−Ｓ−、又は−ＳＯ２−を示す。）
で示される繰り返し単位を少なくとも１つ以上有するハロゲン含有ポリマーを酸で洗浄することを特徴とする［１］に記載のハロゲン含有ポリマーの製造法。
［５］  下記一般式（２）で示される化合物
【００１１】
【化３】
2020200371.tif 000004
【００１２】
（式中、Ｒは、Ｃ１〜Ｃ６のアルキレン基、−Ｓ−、又は−ＳＯ２−を示す。Ｘは、ハロゲン原子を示す。）
と、一般式（３）で示される化合物
【００１３】
【化４】
2020200371.tif 000005
【００１４】
（式中、Ｒは、Ｃ１〜Ｃ６のアルキレン基、−Ｓ−、又は−ＳＯ２−を示す。Ｍ＋は、アルカリ金属イオン又は置換若しくは非置換のアンモニウムイオンを示す。）
を反応させて下記一般式（１ｍ）
【００１５】
【化５】
2020200371.tif 000006
【００１６】
（式中、Ｒは、Ｃ１〜Ｃ６のアルキレン基、−Ｓ−、又は−ＳＯ２−を示す。）
で示される繰り返し単位を少なくとも１つ以上有するハロゲン含有ポリマーを得、次いで、当該ハロゲン含有ポリマーを酸で洗浄することを特徴とする［１］に記載のハロゲン含有ポリマーの製造法。
【発明の効果】
【００１７】
本発明のハロゲン含有ポリマー化合物はプラスチックなどの樹脂の難燃剤として優れた効果を発揮するとともに、熱可塑性樹脂の耐トラッキング性を向上させる効果を奏する。
【発明を実施するための形態】
【００１８】
以下、本願発明について詳細に説明する。
【００１９】
本願発明は、上記一般式（１ｍ）で示される繰り返し単位を少なくとも１つ以上有するハロゲン含有ポリマーであって、アルカリ金属イオン含有量が０．１〜３００ｐｐｍであることを特徴とする。
【００２０】
本願発明のハロゲン含有ポリマーは、その製法上、ポリマーの末端基が、２−ハロエチル基又はフェノール性水酸基（又はそのアルカリ金属（例えば、Ｌｉ、Ｎａ、又はＫ等）塩）となるが、これらのいずれであってもよい。これらの末端基はともに反応性官能基であることから、当該末端部は、未反応性もしくは低反応性の官能基で封止することも可能である。封止する方法としては、特に種類を限定するものではないが、例えば４−ブロモフェノール、１，３，５−トリブロモフェノール、ペンタブロモフェノール、塩化ベンジル、芳香核がハロゲンで置換されたハロゲン化ベンジルなど、上記反応性官能基と反応し得る、置換基を一つのみ有する化合物を反応する方法が挙げられる。末端基が封止されたポリマーも本発明のポリマーに含まれる。
【００２１】
上記の一般式（１ｍ）において、Ｒで表されるＣ１〜Ｃ６のアルキレン基としては、特に限定するものではないが、例えば、メチレン基、エチレン基、２，２−プロピレン基、２，２−ブチレン基、ヘキサジエン基、又は１，１−シクロヘキシレン基等が挙げられる。これらのうち、特に上記一般式（１ｍ）においてＲがＣ３の２，２−プロピレン基であることが好ましい。
【００２２】
本願発明のハロゲン含有ポリマーについては、上記の一般式（１ｍ）で表される繰り返し単位を１つ以上含有することを特徴とするが、より高い耐トラッキング性が得られる点で、当該繰り返し単位の数は、２以上であることが好ましく、平均値として５以上であることがより好ましく、平均値として１０以上であることがより好ましく、平均値として１５以上であることがより好ましい。
【００２３】
なお、本願発明のハロゲン含有ポリマーについては、より高い耐トラッキング性が得られる点で、標準ポリスチレン換算における重量平均分子量が２，０００以上であることが好ましく、４，０００以上であることがより好ましく、６，０００以上であることがより好ましく、７，５００以上であることがさらに好ましい。
【００２４】
上記の一般式（１ｍ）で表される繰り返し単位を少なくとも１つ以上有するハロゲン含有ポリマーとしては、特に限定するものではないが、例えば、テトラブロモビスフェノールＦと二塩化エタンから得られる縮重合物、テトラブロモビスフェノールＡと二塩化エタンから得られる縮重合物、ビスフェノールＦとテトラブロモビスフェノールＦと二塩化エタンから得られる縮重合物、ビスフェノールＡとテトラブロモビスフェノールＡと二塩化エタンから得られる縮重合物等が挙げられる。これらのうち、テトラブロモビスフェノールＡと二塩化エタンから得られる縮重合物、すなわち、Ｒが２，２−プロピレン基である縮重合物が好ましい。
【００２５】
上記の一般式（１ｍ）で表される繰り返し単位を少なくとも１つ以上有するハロゲン含有ポリマーとしては、特に限定するものではないが、例えば、下記一般式（１）
【００２６】
【化６】
2020200371.tif 000007
【００２７】
（式中、Ｒは、Ｃ１〜Ｃ６のアルキレン基、−Ｓ−、又は−ＳＯ２−を示す。ｎは、平均値として１以上であり、標準ポリスチレン換算における重量平均分子量が５７２以上となる数を示す。）
で示されるハロゲン含有ポリマーを好ましい例として挙げることができる。
【００２８】
上記の一般式（１）で表されるハロゲン含有ポリマーにおいて、ポリマーの末端基は、特に限定するものではないが、２−ハロエチル基又はフェノール性水酸基（又はそのアルカリ金属（例えば、Ｌｉ、Ｎａ、又はＫ等）塩）であることが好ましいく、これらのいずれであってもよい。なお、これらの末端基はともに反応性官能基であることから、当該末端部は、未反応性もしくは低反応性の官能基で封止することも可能である。封止する方法としては、特に種類を限定するものではないが、例えば４−ブロモフェノール、１，３，５−トリブロモフェノール、ペンタブロモフェノール、塩化ベンジル、芳香環がハロゲンで置換されたハロゲン化ベンジルなど、上記反応性官能基と反応し得る、置換基を一つのみ有する化合物を反応する方法が挙げられる。末端基が封止されたハロゲン含有ポリマーも本発明のハロゲン含有ポリマーに含まれる。
【００２９】
上記の一般式（１）において、Ｒで表されるＣ１〜Ｃ６のアルキレン基としては、特に限定するものではないが、例えば、メチレン基、エチレン基、２，２−プロピレン基、２，２−ブチレン基、ヘキサジエン基、又は１，１−シクロヘキシレン基等が挙げられる。これらのうち、特に上記一般式（１）においてＲがＣ３の２，２−プロピレン基であることが好ましい。
【００３０】
上記一般式（１）におけるｎは、平均値として１以上であり、上記の一般式（１）で示されるハロゲン含有ポリマーは、標準ポリスチレン換算における重量平均分子量が５７２以上になる数であることを特徴とする。
【００３１】
当該ｎについては、より高い耐トラッキング性が得られる点で、平均値として２以上であることが好ましく、平均値として５以上であることがより好ましく、平均値として１０以上であることがより好ましく、平均値として１５以上であることがより好ましい。
【００３２】
上記一般式（１）で示される繰り返し単位を少なくとも１つ以上有するハロゲン含有ポリマーの分子量は、より高い耐トラッキング性が得られる点で、標準ポリスチレン換算における重量平均分子量が２，０００以上であることが好ましく、４，０００以上であることがより好ましく、６，０００以上であることがより好ましく、７，５００以上であることがさらに好ましい。
【００３３】
上記の一般式（１）で表される繰り返し単位を少なくとも２つ以上有するハロゲン含有ポリマーとしては、特に限定するものではないが、例えば、テトラブロモビスフェノールＦと二塩化エタンから得られる縮重合物、テトラブロモビスフェノールＡと二塩化エタンから得られる縮重合物等が挙げられる。これらのうち、テトラブロモビスフェノールＡと二塩化エタンから得られる縮重合物、すなわち、Ｒが２，２−プロピレン基である縮重合物が好ましい。
【００３４】
本発明のハロゲン含有ポリマーについては、０．１〜３００ｐｐｍのアルカリ金属イオンを含有することを特徴とするが、当該アルカリ金属イオンについては、特に限定するものではないが、Ｌｉイオン、Ｎａイオン、又はＫイオン等を例示することができる。これらのうち、ハロゲン含有ポリマーの工業製法の点で、Ｎａイオンであることが好ましい。
【００３５】
また、本願発明のハロゲン含有ポリマーにおけるアルカリ金属イオン含有量は、０．１〜３００ｐｐｍであることを特徴とするが、より高い耐トラッキング性が得られる点で、０．５〜２００ｐｐｍであることが好ましく、１〜１００ｐｐｍであることがより好ましい。
【００３６】
すなわち、本願発明のハロゲン含有ポリマーについては、０．１〜３００ｐｐｍのＮａイオンを含有するものが好ましく、より高い耐トラッキング性が得られる点で、０．５〜２００ｐｐｍのＮａイオンを含有するものがより好ましく、１〜１００ｐｐｍのＮａイオンを含有するものがより好ましい。
【００３７】
本願発明のハロゲン含有ポリマーは、従来公知のハロゲン含有ポリマーと比較すると、耐トラッキング性に優れるという効果を奏する。具体的には、本発明のハロゲン含有ポリマーを樹脂組成物中に添加させた場合、その比較トラッキング指数（ＣＴＩ）を向上させることが可能である。
【００３８】
当該樹脂組成物としては、特に限定するものではないが、例えば、少なくとも、本願発明のハロゲン含有ポリマーと樹脂（Ａ）を含むものを例示することができ、これ以外の一般的な添加剤を含んでいてもよい。前記の添加剤としては、特に限定するものではないが、例えば、本願発明のハロゲン含有ポリマー以外の難燃剤（Ｂ）、無機強化剤（Ｃ）、アンチモン系難燃助剤（Ｄ）、又は滴下防止剤（Ｅ）を例示することができる。また、その他の添加剤を任意に配合することもできる。
【００３９】
当該樹脂（Ａ）としては、特に限定するものではないが、例えば、ポリエチレン、ポリプロピレン、ポリ塩化ビニル、ポリスチレン、ポリ酢酸ビニル、ポリ塩ビ酢ビ、ポリウレタン、アクリロニトリルブタジエンスチレン樹脂、アクリル樹脂、フェノール樹脂、エポキシ樹脂、メラミン樹脂、尿素樹脂、ポリエステル樹脂、アルキド樹脂、ポリウレタン、ポリウレア、ポリイミド、ポリアミド、ポリアセタール、ポリカーボネート、変性ポリフェニレンエーテル、ポリエチレンテレフタレート、ポリブチレンテレフタレート、環状ポリオレフィン、ポリフェニレンスルファイド、ポリテトラフロロエチレン、ポリサルフォン、ポリエーテルサルフォン、ポリエーテルエーテルケトン、ポリイミド、又はポリアイドイミド等が挙げられる。
【００４０】
前記の本願発明のハロゲン含有ポリマー以外の難燃剤（Ｂ）については、特に限定するものではないが、例えば、テトラブロモビスフェノールＡ、デカブロモジフェニルエーテル、トリブロモフェール、ヘキサブロモシクロドデカン、エチレンビス（テトラブロモフタルイミド）、ＴＢＢＡカーボネート・オリゴマー、ＴＢＢＡエポキシ・オリゴマー、臭素化ポリスチレン、ビス（ペンタブロモフェニル）エタン、ＴＢＢＡ−ビス（ジブロモプロピルエーテル）、ポリ（ジブロモフェノール）、ヘキサブロモベンゼン（ＨＢＢ）、トリフェニルホスフェート、塩素化パラフィン、水酸化アルミニウム、水酸化マグネシウム、メラミンシアヌレート等が挙げられる。
【００４１】
前記の無機強化剤（Ｃ）としては、特に限定するものではないが、例えば、ガラス繊維、炭素繊維、ステンレス繊維、セラミックス繊維、タルク、シリカ、ガラスビーズ、ガラスフレーク等の無機強化剤が挙げられる。これらのうち、樹脂組成物の機械特性の観点から、ガラス繊維が好ましい。
【００４２】
前記のアンチモン系難燃助剤（Ｄ）としては、特に限定するものではないが、例えば、三酸化アンチモン、四酸化アンチモン、五酸化アンチモン、アンチモン酸ナトリウム等が挙げられる。これらのうち、樹脂組成物の難燃性の観点から、三酸化アンチモンが好ましい。
【００４３】
前記の滴下防止剤（Ｅ）としては、特に限定するものではないが、例えば、ポリテトラフルオロエチレン、テトラフルオロエチレン共重合体、ポリヘキサフルオロプロピレン等の含フッ素滴下防止剤が挙げられる。
【００４４】
前記の樹脂組成物において、上記の一般式（１）で表されるハロゲン含有ポリマーの配合量は、特に限定するものではないが、樹脂（Ａ）１００重量部に対し、１〜８０重量部であることが好ましく、樹脂の機械特性の観点から、１０〜６０重量部であることがより好ましい。
【００４５】
前記の樹脂組成物において、本願発明のハロゲン含有ポリマー以外の難燃剤（Ｂ）の配合量は、特に限定するものではないが、例えば、樹脂（Ａ）１００重量部に対し、１〜８０重量部であることが好ましく、樹脂組成物の機械特性の観点から、より好ましくは１０〜６０重量部である。
【００４６】
前記の樹脂組成物において、無機強化剤（Ｃ）の配合量は、特に限定するものではないが、例えば、樹脂（Ａ）１００重量部に対し、１０〜１００重量部であることが好ましく、樹脂の機械特性の観点から、より好ましくは１５〜８０重量部である。
【００４７】
前記の樹脂組成物において、アンチモン系難燃助剤（Ｄ）の配合量は、特に限定するものではないが、例えば、樹脂（Ａ）１００重量部に対し、１〜３０重量部であることが好ましく、樹脂組成物の難燃性の観点から、より好ましくは１０〜２０重量部である。
【００４８】
前記の樹脂組成物において、滴下防止剤（Ｅ）の配合量は、特に限定するものではないが、例えば、樹脂（Ａ）１００重量部に対し、０．１〜１０重量部であることが好ましく、より好ましくは０．１〜５重量部である。
【００４９】
本願発明のハロゲン含有ポリマーの製造方法は、下記一般式（１ｍ）
【００５０】
【化７】
2020200371.tif 000008
【００５１】
（式中、Ｒは、Ｃ１〜Ｃ６のアルキレン基、−Ｓ−、又は−ＳＯ２−を示す。）
で示される繰り返し単位を１つ以有するハロゲン含有ポリマーを酸で洗浄することを特徴とする。
【００５２】
なお、本願発明のハロゲン含有ポリマーの製造方法は、特に限定するものではないが、例えば、下記一般式（２）で示される化合物
【００５３】
【化８】
2020200371.tif 000009
【００５４】
（式中、Ｒは、Ｃ１〜Ｃ６のアルキレン基、−Ｓ−、又は−ＳＯ２−を示す。Ｘは、各々独立して、ハロゲン原子を示す。）
と、一般式（３）で示される化合物
【００５５】
【化９】
2020200371.tif 000010
【００５６】
（式中、Ｒは、Ｃ１〜Ｃ６のアルキレン基、−Ｓ−、又は−ＳＯ２−を示す。Ｍ＋は、各々独立して、アルカリ金属イオン又は置換若しくは非置換のアンモニウムイオンを示す。）
を反応させて下記一般式（１ｍ）
【００５７】
【化１０】
2020200371.tif 000011
【００５８】
（式中、Ｒは、Ｃ１〜Ｃ６のアルキレン基、−Ｓ−、又は−ＳＯ２−を示す。）
で示される繰り返し単位を１つ以上有するハロゲン含有ポリマーを得、次いで、当該ハロゲン含有ポリマーを酸で洗浄するものであることが好ましい。
【００５９】
上記の一般式（２）において、Ｘは、各々独立して、ハロゲン原子を示すが、当該ハロゲン原子については、特に限定するものではないが、例えば、塩素原子、臭素原子、又はヨウ素原子等を例示することができる。これらのうち、本願発明のハロゲン含有ポリマーの製造効率に優れる点で、Ｘは、塩素原子であることが好ましい。
【００６０】
上記の一般式（３）において、Ｍ＋は、各々独立して、アルカリ金属イオン又は置換若しくは非置換のアンモニウムイオンを示す。
【００６１】
前記のアルカリ金属イオンとしては、特に限定するものではないが、例えば、Ｌｉイオン、Ｎａイオン、又はＫイオンを表すことができる。
【００６２】
前記の置換若しくは非置換のアンモニウムイオンとしては、特に限定するものではないが、例えば、アンモニウムイオン、モノメチルアンモニウムイオン、ジメチルアンモニウムイオン、トリメチルアンモニウムイオン、テトラメチルアンモニウムイオン、モノエタノールアンモニウムイオン、ジエタノールアンモニウムイオン、又はトリエタノールアンモニウムイオン等を例示することができる。
【００６３】
前記の一般式（３）で表される化合物については、少なくとも、Ｎａイオンを含むものであることが好ましい。すなわち、Ｍ＋の少なくとも一部がＮａイオンである化合物が好ましく、Ｍ＋がＮａイオンである化合物がより好ましい。
【００６４】
なお、本願発明の製造方法において、一般式（１ｍ）で示される繰り返し単位を１つ以有するハロゲン含有ポリマーについては、前述の通り、一般式（１）で示されるハロゲン含有ポリマーであることが好ましい。
【００６５】
酸洗浄する方法としては、特に限定するものではないが、容器中に上記のハロゲン含有ポリマーを投入し、そこに酸を添加し、容器内混合物を撹拌する方法を挙げることができる。
【００６６】
酸洗浄に使用する酸としては、特に限定するものではないが、例えば、塩酸、硫酸、硝酸などの無機酸や、酢酸、シュウ酸などの有機酸などが挙げられるが、耐トラッキング性を高められる点で、塩酸、硫酸、又は硝酸であることがより好ましく、塩酸であることがより好ましい。当該酸については、水溶液であることが好ましいが、水以外の溶液であってもよいし、水及びその他溶媒を含んだ水溶液であってもよい。
【００６７】
酸洗浄に用いる酸の濃度については特に限定するものではないが、例えば、０．１重量％〜数十重量％のものを用いることができる。
【００６８】
酸洗浄時の混合液のｐＨは７以下であることが好ましく、耐トラッキング性を高められる点で、ｐＨ５以下であることが好ましく、ｐＨ３以下であることが更に好ましい。酸洗浄時の混合液ｐＨ３以下であるとき特にアルカリ金属イオンの除去効果が高い。
【００６９】
酸洗浄における酸の添加量については、特に限定するものではないが、ハロゲン含有ポリマー  １重量部に対して、例えば、０．１重量部〜１０００重量部とすることができる。なお、酸洗浄の効率を高める点で、酸洗浄液の添加量は、ハロゲン含有ポリマーが容易に撹拌混合できる程度に十分な量とすることが好ましく、具体的には、ハロゲン含有ポリマー  １重量部に対して、例えば、５重量部〜１００重量部とすることが好ましい。
【００７０】
酸洗浄の温度については、特に限定するものではないが、例えば、４〜８０℃の範囲とすることができ、常温〜４０℃程度とすることが好ましい。
【００７１】
酸洗浄の処理時間については、特に限定するものではないが、例えば、１分〜４８時間の範囲とすることができるが、耐トラッキング性を高められる点で、１〜２４時間の範囲とすることが好ましい。
【００７２】
当該酸洗浄処理を行ったハロゲン含有ポリマーについては、付着した酸や溶媒を除去するために、追加の洗浄処理及び乾燥処理を施すことが好ましい。当該追加の洗浄処理については、水又はその他溶媒による洗浄を例示することができ、付着した酸を除去することを目的とする。前記の乾燥処理については、例えば、減圧乾燥や熱風乾燥等を挙げることができ、付着した溶媒を除去することを目的とする。
【００７３】
前記の酸洗浄を行うことによって、上記のハロゲン含有ポリマーを製造する重合工程において微量発生するアルカリ金属含有ポリマー（例えば、下記一般式（４）に示すハロゲン含有ポリマー）を、アルカリ金属非含有ポリマー（例えば、下記一般式（５）に示すハロゲン含有ポリマー）に変換することが可能であり、その結果、ハロゲン含有ポリマー中のアルカリ金属イオン（例えば、Ｎａイオン）濃度を調整することができる。上記ハロゲン含有ポリマー中に微量含有するアルカリ金属含有ポリマー（例えば、下記一般式（４）に示すハロゲン含有ポリマー）が樹脂のＣＴＩ低下を引き起こしていると推測され、このようなアルカリ金属含有ポリマーを減ずることで耐トラッキング性を向上させることが推測される。
【００７４】
【化１１】
2020200371.tif 000012
【００７５】
（式中、Ｒは、Ｃ１〜Ｃ６のアルキレン基、−Ｓ−、又は−ＳＯ２−を示す。ｎは、平均値として１以上であり、標準ポリスチレン換算における重量平均分子量が５７２以上となる数を示す。）
【００７６】
【化１２】
2020200371.tif 000013
【００７７】
（式中、Ｒは、Ｃ１〜Ｃ６のアルキレン基、−Ｓ−、又は−ＳＯ２−を示す。ｎは、平均値として１以上であり、標準ポリスチレン換算における重量平均分子量が５７２以上となる数を示す。）
【実施例】
【００７８】
以下、本発明を実施例に基づき、さらに詳細に説明するが、本発明はこれら実施例に何ら限定されるものではない。
【００７９】
合成例１
８Ｌのガラス製ナス型フラスコに、テトラブロモビスフェノールＡ  ５５０ｇ（１．０１ｍｏｌ）、炭酸水素ナトリウム  ２００ｇ（２．３８ｍｏｌ）、二塩化エタン８００ｇ（８．０８ｍｏｌ）、ジメチルホルムアミド  ３．１Ｌを、この順序にて室温中加えてから混合下に９０℃まで昇温させた。同温にて３時間撹拌後、１３０℃まで昇温させ、未反応の二塩化エタンを留去した。次いで、室温まで放冷させた後、テトラブロモビスフェノールＡ  ５５０ｇ（１．０１ｍｏｌ）、炭酸水素ナトリウム  １７０ｇ（２．０２ｍｏｌ）、ジメチルホルムアミド  ３．１Ｌを加えた。その後、１３０℃にて１７時間撹拌後、室温まで放冷させた。水を加えた後、析出した固体をろ過し、水で洗浄した。
【００８０】
実施例１  ＜ハロゲン含有ポリマー（Ｂ−１）の合成＞
合成例１で得られた固体をｐＨ３の塩酸水溶液中で２０分撹拌後、再度固体をろ過し、水で洗浄し、さらに乾燥させて、重量平均分子量１０，０００の白色固体（ポリマー）を収率９８％で得た。このポリマーを以下、ハロゲン含有ポリマー（Ｂ−１）と記す。このハロゲン含有ポリマー（Ｂ−１）を硫酸および硝酸にて湿式分解後、ＩＣＰ−ＡＥＳにてナトリウムイオン量を定量したところ、９０ｐｐｍであった。
【００８１】
参考例１  ＜ハロゲン含有ポリマー（Ｂ−２）の合成＞
合成例１で得られた固体を乾燥させて、重量平均分子量１０，０００の白色固体（ポリマー）を収率９７％で得た。このポリマーを以下、ハロゲン含有ポリマー（Ｂ−２）と記す。このハロゲン含有ポリマー（Ｂ−２）を硫酸および硝酸にて湿式分解後、ＩＣＰ−ＡＥＳにてナトリウムイオン量を定量したところ、２，０００ｐｐｍであった。
＜難燃性および耐トラッキング性の測定＞
以下、難燃性および耐電気特性の測定に用いた材料を以下に示す。
＜ポリアミド樹脂（Ａ）＞
ポリアミド６６：東レ（株）製、（商標名）アミラン。
＜難燃剤＞
難燃剤Ｂ−１：上記のハロゲン含有ポリマー（Ｂ−１）。
【００８２】
難燃剤Ｂ−２：上記のハロゲン含有ポリマー（Ｂ−２）。
【００８３】
難燃剤Ｂ−３：新日鉄住金化学（株）製ＴＢＡ型フェノキシ樹脂、（商品名）ＹＰＢ−４３Ｃ。
＜無機強化剤（Ｃ）＞
ガラス繊維：日東紡（株）製チョップドストランド、（商標名）ＣＳＦ３ＰＥ−４５５Ｓ。
＜アンチモン系難燃助剤（Ｄ）＞
三酸化アンチモン：（株）鈴裕化学製、（商標名）ＡＴ３ＣＮ。
＜滴下防止剤（Ｅ）＞
ポリテトラフルオロエチレン：三菱ケミカル（株）製、（商標名）メタンブレン。
【００８４】
実施例２
まず、コンパウンディングによってポリアミド樹脂組成物を調製した。この目的のために、表１に記載の個々の成分（難燃剤（Ｂ−１）、ポリアミド６，６、ガラス繊維、三酸化アンチモン、及びテトラフルオロエチレン）を、二軸押出機（ＺＳＫ−２６、Ｃｏｐｅｒｉｏｎ製）の中で２３０〜３２５の温度で混合し、ポリアミド樹脂組成物をストランドとして排出し、次いでペレット化した。得られたポリアミド樹脂組成物のペレットを２７０〜３３０℃の温度で成形加工して、難燃性試験および耐トラッキング性試験のための標準試験片を作成した。
【００８５】
難燃性試験としてＵＬ９４Ｖ法を実施した。難燃性が高い方からＶ−０、Ｖ−１、Ｖ−２、ＮＧと示した。結果を表１に示した。
【００８６】
耐トラッキング性試験はＪＩＳ−Ｃ２１３４−２００７に従い実施した。
【００８７】
参考例２
難燃剤（Ｂ−１）の代わりに難燃剤（Ｂ−２）を用いた以外は、実施例１と同様の操作を行って難燃性を評価した。結果を表１に示した。
【００８８】
比較例１
難燃剤（Ｂ−１）の代わりに難燃剤（Ｂ−３）を用いた以外は、実施例１と同様の操作を行って難燃性を評価した。結果を表１に示した。
【００８９】
【表１】
2020200371.tif 000014
【００９０】
表１から、本発明のハロゲン含有ポリマーは難燃剤として優れた効果を発揮するとともに、ポリマー中のアルカリ金属イオン量を削減することで樹脂の耐トラッキング性を向上させることが可能であることが分かる。